(57)【特許請求の範囲】
【請求項１】
ｌｏｗ−ｋ誘電体材料を研磨するための化学機械研磨（ＣＭＰ）組成物であって、
（ａ）微粒子の砥材；
（ｂ）親水性部分及び親油性部分を含む少なくとも１種のシリコーンフリー非イオン性界面活性剤であって、前記親水性部分がポリオールを含む、界面活性剤；
（ｃ）親水性部分及び親油性部分を含む少なくとも１種のシリコーン含有非イオン性界面活性剤であって、前記親水性部分がポリオールを含む、界面活性剤；及び
（ｄ）それらのための水性キャリア、
を含む化学機械研磨組成物。
【請求項２】
該微粒子の砥材が、該組成物中に０．５〜２０質量パーセントの範囲の量で存在する、請求項１に記載のＣＭＰ組成物。
【請求項３】
該微粒子の砥材がシリカを含む、請求項１に記載のＣＭＰ組成物。
【請求項４】
該少なくとも１種のシリコーンフリー非イオン性界面活性剤と該少なくとも１種のシリコーン含有非イオン性界面活性剤とが両方とも、２５〜１０，０００ｐｐｍの範囲の濃度で該組成物中に存在する、請求項１に記載のＣＭＰ組成物。
【請求項５】
該少なくとも１種のシリコーンフリー非イオン性界面活性剤と該少なくとも１種のシリコーン含有非イオン性界面活性剤とが、シリコーン含有界面活性剤に対するシリコーンフリー界面活性剤の濃度比が１以上でそれぞれ該組成物中に存在する、請求項１に記載のＣＭＰ組成物。
【請求項６】
該ポリオールが、ポリグリセリン、炭水化物、及びそれらの組み合わせからなる群から選択される、請求項１に記載のＣＭＰ組成物。
【請求項７】
該少なくとも１種のシリコーンフリー非イオン性界面活性剤の該親水性部分がＣ2〜Ｃ3のポリオキシアルキレン基を含む、請求項１に記載のＣＭＰ組成物。
【請求項８】
該Ｃ2〜Ｃ3のポリオキシアルキレン基がポリオキシエチレン基である、請求項７に記載のＣＭＰ組成物。
【請求項９】
該少なくとも１種のシリコーンフリー非イオン性界面活性剤の該親油性部分がＣ6〜Ｃ30の炭化水素部分を含む、請求項１に記載のＣＭＰ組成物。
【請求項１０】
該Ｃ6〜Ｃ30の炭化水素部分が、アルキル基、アルキル置換アリール基、アリール置換アルキル基、及びアリール基からなる群から選択される少なくとも１種の炭化水素部分を含む、請求項９に記載のＣＭＰ組成物。
【請求項１１】
該ポリオールが、ポリグリセリン、炭水化物、及びそれらの組み合わせからなる群から選択される、請求項１に記載のＣＭＰ組成物。
【請求項１２】
該少なくとも１種のシリコーン含有非イオン性界面活性剤の該親水性部分がＣ2〜Ｃ3のポリオキシアルキレン基を含む、請求項１に記載のＣＭＰ組成物。
【請求項１３】
該Ｃ2〜Ｃ3のポリオキシアルキレン基がポリオキシエチレン基である、請求項１２に記載のＣＭＰ組成物。
【請求項１４】
該少なくとも１種のシリコーン含有非イオン性界面活性剤の該親油性部分がシリコーン基を含む、請求項１に記載のＣＭＰ組成物。
【請求項１５】
シリコーン基がポリジメチルシロキサン基を含む、請求項１４に記載のＣＭＰ組成物。
【請求項１６】
少なくとも１種の酸化剤をさらに含む、請求項１に記載のＣＭＰ組成物。
【請求項１７】
該少なくとも１種のシリコーンフリー非イオン性界面活性剤がノニルフェノールエトキシレートを含む、請求項１に記載のＣＭＰ組成物。
【請求項１８】
該少なくとも１種のシリコーン含有非イオン性界面活性剤がジメチコーンコポリオールを含む、請求項１に記載のＣＭＰ組成物。
【請求項１９】
ｌｏｗ−ｋ誘電体基板を研磨するための化学機械研磨（ＣＭＰ）方法であって、
（ａ）ｌｏｗ−ｋ誘電体材料を含む基板の表面を、研磨パッド及び水性ＣＭＰ組成物に接触させること、
その際、該ＣＭＰ組成物は、微粒子の砥材、親水性部分及び親油性部分を含む少なくとも１種のシリコーンフリー非イオン性界面活性剤であって、前記親水性部分がポリオールを含む、界面活性剤、親水性部分及び親油性部分を含む少なくとも１種のシリコーン含有非イオン性界面活性剤であって、前記親水性部分がポリオールを含む、界面活性剤、及びそれらのための水性キャリアを含む；及び
（ｂ）該基板の該表面の少なくとも一部を磨り減らすために十分な時間、該パッドと該基板との間の該表面に該ＣＭＰ組成物の一部を接触させて保持しながら、該研磨パッド及び該基板の間に相対的な動作を起こすこと、
のステップを含む化学機械研磨方法。
【発明の詳細な説明】
【技術分野】
【０００１】
本発明は、研磨組成物及びそれを用いた基板の研磨方法に関する。さらに詳しくは、本発明はｌｏｗ−ｋ誘電体材料を研磨するために好適な化学機械研磨組成物に関する。
【背景技術】
【０００２】
基板表面の化学機械研磨（ＣＭＰ）用の組成物と方法は、当技術分野でよく知られている。半導体基板（例えば集積回路）の金属含有表面のＣＭＰ用研磨組成物（研磨スラリー、ＣＭＰスラリー、及びＣＭＰ組成物、としても知られている）は、概して、砥材、様々な付加化合物などを含む。
【０００３】
シリコン系金属間誘電体層用の研磨組成物は、特に半導体産業でよく発達しており、そしてシリコン系誘電体の研磨及び摩耗の化学的及び機械的性質が、適切に理解されている。シリコン系誘電体材料に関連する一つの問題は、しかしながら、それらの誘電率が、例えば残留水分含有量のような要因に依存して、約３．９以上であるように、比較的高いことである。結果として、導電層間の静電容量もまた比較的高く、そして回路が動作できる速度（周波数）を制限する。静電容量を減少するために開発されている戦略には、（１）より低い抵抗値の金属（例えば銅）を組み込むこと、及び（２）二酸化ケイ素と比較してより低い誘電率を有する絶縁材料で電気絶縁を行うこと、が含まれる。そのような低誘電率材料（すなわち「ｌｏｗ−ｋ誘電体材料」）は概して、有機ポリマー材料、無機及び有機の多孔質誘電体材料、並びに混合されたまたは合成された有機及び無機材料であり、それらは多孔質または非多孔質であることができる。半導体ウエハ加工の際に得られる誘電体材料の表面を研磨するために常用の化学機械研磨（ＣＭＰ）方式を利用することができつつ、低誘電率材料を半導体構造に組み込むことが強く望まれる。
【０００４】
低誘電率材料を含む基板用のいくつかの化学機械研磨組成物が知られている。例えば、米国特許第６，４０３，１５５号は、無機及び有機絶縁フィルム用の酸化セリウム系スラリーを開示する。同第６，０４６，１１２号は、ジルコニア砥材、及び水酸化テトラメチルアンモニウムまたは水酸化テトラブチルアンモニウムのいずれかを含む低誘電率材料を研磨するための研磨組成物を開示する。同第６，２７０，３９５号は、砥材と酸化剤とを含む低誘電率材料用の研磨組成物を開示する。
【０００５】
界面活性剤が化学機械研磨組成物に一般に使用され、分散剤または凝集剤として機能する。例えば、米国特許第６，２７０，３９３号は、アルミナ、無機塩、水溶性キレート剤、及び砥材用の分散剤として機能する界面活性剤を含む砥材スラリーを開示する。同第６，３１３，０３９号は、砥材、ヒロドキシルアミン化合物、酸化剤、及び研磨されている基板上の表面電化を変えるための任意の界面活性剤を含む研磨組成物を開示する。同第６，３４８，０７６号は、界面活性剤、特にアニオン性界面活性剤を含む金属層ＣＭＰ用の研磨組成物を開示する。米国特許出願公開第２００１／０００５００９Ａ１号は、例えばアニオン性、カチオン性、両性、及び非イオン性界面活性剤のような分散剤として機能する界面活性剤を含む研磨組成物を開示する。同第２００１／０００８８２８Ａ１号は、砥材、有機酸、複素環式化合物、酸化剤、及び任意の界面活性剤を含む銅及びバリアフィルム研磨用の水性研磨組成物を開示する。同第２００１／００１３５０７Ａ１号は、ジルコニア砥材、及び非イオン性、アニオン性、カチオン性、または両性の界面活性剤を含む低誘電率無機ポリマー層の研磨方法を開示し、当該界面活性剤は、研磨スラリーを沈降、凝集、及び分解に対して安定化させるように機能する。米国特許第６，９７４，７７７号は、ｌｏｗ−ｋ誘電体材料のＣＭＰに非イオン性界面活性剤を使用することの特定の利点を開示する。
【０００６】
国際特許出願公開第ＷＯ０１／３２７９４Ａ１号は、有機添加剤を含むＣＭＰ用のタンタルバリアスラリーを開示する。当該有機添加剤は、任意の様々な界面活性剤であることができ、シリカまたは銅の基板の表面と結合を形成することで、シリカの沈殿物及び銅の汚れの形成を抑制する。欧州特許第ＥＰ８１０３０２Ｂ１号は、腐食防止剤としてソルビタン脂肪酸エステル及びソルビタン脂肪酸エステルのポリオキシエチレン誘導体を含む研磨組成物を開示する。欧州特許出願公開第ＥＰ１０８８８６９Ａ１号は、砥粒及びＨＬＢが６以下の両親媒性の界面活性剤を含むＣＭＰ用の水性分散剤を開示する。同第ＥＰ１１４８５３８Ａ１号は、酸化セリウム砥材及び分散剤として機能する界面活性剤（例えば、アニオン性、非イオン性、カチオン性、または両性）を含む研磨組成物を開示する。
【０００７】
半導体研磨における一つの主要問題は線路抵抗（Ｒｓ）の変動を制御する能力であり、デバイス寸法が９０ｎｍ未満に小さくなるにつれて重要性が増してきている。Ｒｓ値は、デバイスの電気的な性能の一つの尺度であり、そしてｌｏｗ−ｋ誘電体材料のエロージョンや除去と相まって増進された金属の除去によって影響を受けることがある。その上、この問題は、ｌｏｗ−ｋ誘電体材料に生じる表面機能性が、そのウエハを横切るにつれて変わるだけでなくウエハ間でも変わる、という事実によって複雑になる。これは概して、従来のＣＭＰスラリーを用いたＣＭＰの際に、望まない変動をもたらす。ＣＭＰの際に除去されるｌｏｗ−ｋ誘電体材料の全体量を制御することが可能になれば、従来のＣＭＰ方法で問題となるＲｓのばらつきを大幅に減少することができる。
【発明の概要】
【発明が解決しようとする課題】
【０００８】
ｌｏｗ−ｋ誘電体材料を研磨するために効果的な新しいＣＭＰ組成物を開発する継続した必要性がある。本発明は、そのような改良されたＣＭＰ組成物を提供する。本発明のこれら及び他の利点だけでなく追加の独創的な特徴も、本明細書に提供される本発明の記述から明らかになるだろう。
【課題を解決するための手段】
【０００９】
本発明は、ｌｏｗ−ｋ誘電体材料を研磨するために好適な化学機械研磨（ＣＭＰ）組成物を提供する。上記組成物は、微粒子の砥材、少なくとも一種のシリコーンフリー非イオン性界面活性剤、少なくとも一種のシリコーン含有非イオン性界面活性剤、及びそれらのための水性キャリアを含む。
【００１０】
いくつかの実施態様では、少なくとも一種のシリコーンフリー非イオン性界面活性剤と少なくとも一種のシリコーン含有非イオン性界面活性剤とが、シリコーン含有界面活性剤に対するシリコーンフリー界面活性剤が相対的に１より大きい質量比で、組成物中に存在する。少なくとも一種のシリコーンフリー非イオン性界面活性剤と少なくとも一種のシリコーン含有非イオン性界面活性剤とがそれぞれ好ましくは、２５〜１００００ｐｐｍ（ｐａｒｔｓ  ｐｅｒ  ｍｉｌｌｉｏｎ）の範囲の量で、組成物中に存在する。
【００１１】
シリコーンフリー非イオン性界面活性剤とシリコーン含有非イオン性界面活性剤とがそれぞれ、親水性部分及び親油性部分を有する。それぞれの界面活性剤の親水性部分は、好ましくはポリオール基、ポリオキシアルキレン基、またはそれらの組み合わせを含む。シリコーンフリー非イオン性界面活性剤の親油性部分は、好ましくはＣ6〜Ｃ30の炭化水素部分を含む。炭化水素部分は、枝分かれ状、直線状、及びまたは１以上の官能基（例えばエステル基、エーテル基、アミド基など）で置換されたものであることができる。シリコーン含有非イオン性界面活性剤の親油性部分はシリコーン基を含む。
【００１２】
他の形態では、本発明は、ｌｏｗ−ｋ誘電体材料を研磨するための化学機械研磨方法を提供する。本研磨方法は、ｌｏｗ−ｋ誘電体材料の表面に研磨パッドと本発明の水性ＣＭＰ組成物とを接触させること、及びｌｏｗ−ｋ誘電体材料の表面の少なくとも一部を磨り減らすために十分な時間、上記パッドと上記基板との間の上記表面にＣＭＰ組成物の一部を接触させて保持しながら、上記研磨パッドと上記基板の間に相対的な動作を起こすこと、のステップを含む。
【図面の簡単な説明】
【００１３】
【図１】本発明の組成物を利用して、カーボンをドープした二酸化ケイ素（ＢＬＡＣＫ  ＤＩＡＭＯＮＤ（商標）ｌｏｗ−ｋ誘電体）のブランケットウエハを研磨することで達成された、カーボンをドープした二酸化ケイ素の除去速度を、対照の組成物を使用して達成された除去速度と比較して示す。
【図２】本発明の組成物を利用して繰り返して行った研磨工程において、カーボンをドープした二酸化ケイ素（ＢＬＡＣＫ  ＤＩＡＭＯＮＤ（商標）ｌｏｗ−ｋ誘電体）のブランケットウエハを研磨することで達成された、カーボンをドープした二酸化ケイ素の除去速度を、対照の組成物を使用して達成された速度と比較して示す。
【図３】本発明の組成物で、カーボンをドープした二酸化ケイ素（ＢＬＡＣＫ  ＤＩＡＭＯＮＤ（商標）ｌｏｗ−ｋ誘電体）の３種のパターンウエハを研磨することで達成された、カーボンをドープした二酸化ケイ素のパターンの除去速度を、対照の組成物を使用して達成された速度と比較して示す。
【発明を実施するための形態】
【００１４】
本発明は、ｌｏｗ−ｋ誘電体基板を研磨するために有益なＣＭＰ組成物を提供する。本発明のＣＭＰ組成物は、従来のＣＭＰ組成物と比較して、例えばカーボンをドープした二酸化ケイ素のようなｌｏｗ−ｋ誘電体材料の均一で安定した除去を提供する。ＣＭＰ組成物は、本明細書に記載するように、微粒子の砥材、少なくとも一種のシリコーンフリー非イオン性界面活性剤、少なくとも一種のシリコーン含有非イオン性界面活性剤、及び水性キャリアを含む。
【００１５】
本発明のＣＭＰ組成物に有益な砥材は、半導体材料のＣＭＰ用に好適な任意の砥材を含む。例えば、砥材は、アルミナ、シリカ、チタニア、セリア、ジルコニア、酸化ゲルマニウム、酸化マグネシウム、それらの共形成生成物（ｃｏ−ｆｏｒｍｅｄ  ｐｒｏｄｕｃｔｓ）、または前述の砥材の２以上の組み合わせからなる群から選択される金属酸化物砥材であることができ、それらはＣＭＰ分野でよく知られている。砥材はまた、ポリマー粒子またはコーティングされた粒子であることもできる。概して、砥材は、アルミナ、シリカ、それらの共形成生成物、コーティングされた金属酸化物粒子、ポリマー粒子、及びそれらの組み合わせからなる群から選択される。好ましくは、砥材はシリカである。本発明のＣＭＰ組成物は、概して、組成物の総質量のうちの質量に基づいて、０．１〜２０質量パーセント、好ましくは０．５〜１５質量パーセント、さらに好ましくは１０〜１５質量パーセントの微粒子砥材を含む。砥粒は、好ましくは１０ｎｍ〜２００ｎｍ、さらに好ましくは５０ｎｍ〜１００ｎｍの範囲の平均粒子径を有し、レーザー光散乱法で測定され、それらは当技術分野でよく知られている。
【００１６】
砥材は望ましくは、ＣＭＰ組成物中に、さらに具体的に言うと、ＣＭＰ組成物の水性成分中に懸濁している。砥材がＣＭＰ組成物中に懸濁している場合、砥材はコロイド的に安定であるのが好ましい。コロイドとは、液体キャリア中の砥粒の懸濁物を表す。コロイド的に安定とは、その懸濁物が経時で維持されていることを表す。本発明においては、砥材が１００ｍｌのメスシリンダーに入れられ、そして２時間、攪拌することなく放置した場合に、メスシリンダーの底部５０ｍｌの粒子濃度（［Ｂ］ｇ／ｍｌ）とメスシリンダーの上部５０ｍｌの粒子濃度（［Ｔ］ｇ／ｍｌ）との差を砥材組成物中の粒子の初期濃度（［Ｃ］ｇ／ｍｌ）で割った値が０．５以下（すなわち｛［Ｂ］−［Ｔ］｝／［Ｃ］≦０．５）なら、砥材はコロイド的に安定しているとみなされる。｛［Ｂ］−［Ｔ］｝／［Ｃ］の値は０．３以下であるのが望ましく、そして０．１以下であるのが好ましい。
【００１７】
本明細書と添付の特許請求の範囲で用いるように、「シリコーンフリー非イオン性界面活性剤」は、界面活性剤の分子の化学構造内にシリコーンをベースとする部分を含まない非イオン性界面活性剤を包含する。「シリコーン含有非イオン性界面活性剤」は、界面活性剤の分子の化学構造内にシリコーン基を含む非イオン性界面活性剤を包含する。したがって、本発明のＣＭＰ組成物は、少なくとも２種の異なった非イオン性界面活性剤を含み、すなわち、少なくとも１種はその化学構造内にシリコーン基を含み且つ少なくとも１種はシリコーン基を含まない。
【００１８】
好ましくは、ＣＭＰ組成物は、２５〜１０，０００ｐｐｍの少なくとも１種のシリコーンフリー非イオン性界面活性剤を含む。同様に、ＣＭＰ組成物は、好ましくは２５〜１０，０００ｐｐｍの少なくとも１種のシリコーン含有非イオン性界面活性剤を含み、２５〜１５０ｐｐｍがさらに好ましい。いくつかの好ましい実施態様では、上記組成物中に存在するシリコーン含有非イオン性界面活性剤に対するシリコーンフリー非イオン性界面活性剤の質量比は１より大きい（すなわち、シリコーンフリー界面活性剤の質量がシリコーン含有界面活性剤よりも多い）。他の実施形態では、上記組成物中に存在するシリコーンフリー対シリコーン含有非イオン性界面活性剤の比は、特に、比較的高いレベルのカーボンドーピングを有するカーボンをドープした二酸化ケイ素基板を研磨するために上記組成物が用いられる場合に、１：１未満になるように選択される。
【００１９】
シリコーンフリー非イオン性界面活性剤とシリコーン含有非イオン性界面活性剤とはそれぞれ、親水性部分と親油性部分とを有する。それぞれの界面活性剤の親水性部分は、好ましくはポリオール基（例えばソルビタン、ポリグリセリル基など、のような例えば炭水化物基）、ポリオキシアルキレン基（例えばポリエチレンオキシ、ポリプロピレンオキシ、ポリブチレンオキシ、並びにエチレンオキシ、プロピレンオキシ、及びブチレンオキシのモノマー単位から選択される２以上のモノマー単位の共重合体）を含む。シリコーンフリー非イオン性界面活性剤の親油性部分は、好ましくは、例えばアルキル基、アルキル置換アリール基、アリール置換アルキル基、アリール基などのようなＣ6〜Ｃ30の炭化水素部分を含む。炭化水素部分は、枝分かれ状、直線状、及びまたは１以上の官能基（例えば、エステル基、エーテル基、アミド基など）で置換されたものであることができる。シリコーン含有非イオン性界面活性剤の親油性部分は、例えば、ポリジメチルシロキサン、脂肪アルキル置換シリコーン（例えばセチル置換）など、のようなシリコーン基を含む。
【００２０】
シリコーンフリー及びシリコーン含有非イオン性界面活性剤は、任意の好適な組み合わせの親水基及び親油基を含むことができる。例えば、界面活性剤は、１種の親油基と組み合わせて１種のみの親水基を含むことができ、またはいくつかの実施態様では、多数（例えば２以上）の親水基及び／または多数（例えば２以上）の親油基を含むことができる。
【００２１】
本発明のＣＭＰ組成物用に好適なシリコーンフリー非イオン性界面活性剤の制限しない例は、例えば２，４，７，９−テトラメチル−５−デシン−４，７−ジオールエトキシレートのような、テトラアルキルデシン頭部基及びオキシエチレン末端基を含んでなるアセチレングリコール界面活性剤を含む。シリコーンフリー非イオン性界面活性剤はまた、ポリオキシエチレンアルキルエーテル及びポリオキシエチレンアルキル酸エステルからなる群から選択されることができ、その際、アルキル基がＣ6〜Ｃ30のアルキルを含み、飽和または部分的に不飽和したものであってもよく、及び任意に枝分かれしたものである。例えば、シリコーンフリー非イオン性界面活性剤は、ポリオキシエチレンラウリルエーテル、ポリオキシエチレンセチルエーテル、ポリオキシエチレンステアリルエーテル、ポリオキシエチレンオレイルエーテル、ポリオキシエチレンモノラウラート、ポリオキシエチレンモノステアラート、ポリオキシエチレンジステアラート、またはポリオキシエチレンモノオレアートであることができる。同様に、シリコーンフリー非イオン性界面活性剤は、ポリオキシエチレンアルキルフェニルエーテル、またはポリオキシエチレンアルキルシクロヘキシルエーテルであることができ、その際アルキルはＣ6〜Ｃ30のアルキルで、飽和または部分的に不飽和したものであることができ、そして、例えばポリオキシエチレンオクチルフェニルエーテル（オクチルフェノールエトキシレート）またはポリオキシエチレンノニルフェニルエーテル（ノニルフェノールエトキシレート）のような、任意に枝分かれしたものであることができる。
【００２２】
シリコーンフリー非イオン性界面活性剤はまた、ソルビタンアルキル酸エステルまたはポリオキシエチレンソルビタンアルキル酸エステルであることもでき、その際、アルキル基はＣ6〜Ｃ30のアルキルを含み、飽和または部分的に不飽和したものであることができ、そして任意に枝分かれしたものであることができる。例えば、両親媒性の非イオン性界面活性剤はソルビタンモノラウラート、ソルビタンモノオレアート、ソルビタンモノパルミテート、ソルビタンモノステアラート、ソルビタンセスキオレアート、ソルビタントリオレアート、またはソルビタントリステアラートだけでなく、ポリオキシエチレンソルビタンモノラウラート、ポリオキシエチレンソルビタンモノパルミテート、ポリオキシエチレンソルビタンモノステアラート、ポリオキシエチレンソルビタントリステアラート、ポリオキシエチレンソルビタンモノオレアート、ポリオキシエチレンソルビタントリオレアート、またはポリオキシエチレンソルビタンテトラオレアートであることができる。
【００２３】
好ましいシリコーンフリー非イオン性界面活性剤は、ポリオキシエチレンソルビタンアルキル酸エステル（例えば、ポリオキシエチレンソルビタンモノラウラート、ポリオキシエチレンソルビタンモノパルミテート、ポリオキシエチレンソルビタンセスキオレアート、及びポリオキシエチレンソルビタントリオレアート）、アルキルフェニルポリオキシエチレン（例えば、ＩＧＥＰＡＬ（商標）界面活性剤、Ｒｈｏｎｅ−Ｐｏｕｌｅｎｃ）、アセチレンジオール系界面活性剤（例えば、ＳＵＲＦＹＮＯＬ（商標）界面活性剤、Ａｉｒ  Ｐｒｏｄｕｃｔｓ）、及びＣ6〜Ｃ30のアルキルエトキシレートを含む。特に好ましいシリコーンフリー非イオン性界面活性剤は、例えば、４０モルのエトキシ化したノニルフェノールであるＢＡＳＦ社製のＩＣＯＮＯＬ（商標）ＮＰ４０のような、ノニルフェノールエトキシレートを含む。
【００２４】
シリコーン含有非イオン性界面活性剤の制限しない例は、例えば、ＯＳｉ  Ｓｐｅｃｉａｌｔｉｅｓ製のシリコーン系非イオン性界面活性剤のブランドＳＩＬＷＥＴ（商標）のような、ジメチコーンコポリオール（例えば、ポリオキシエチレン側鎖、ポリオキシエチレン／ポリオキシプロピレン共重合体の側鎖、またはポリオキシエチレン及びポリエチレン共重合体の側鎖、を含むポリジメチルシロキサンポリマー）を含んでなるブロックまたはグラフト共重合体を含む。他の好適なシリコーン含有非イオン性界面活性剤は、ジメチコーンコポリオールアルキルエーテル（例えばメチルエーテルまたはエチルエーテル）、例えばカプリリルメチコーンジメチコーンコポリオール及びセチルメチコーンジメチコーンコポリオールのようなアルキルメチコーンジメチコーンコポリオール、ビス−ジメチコーンコポリオールなどを含み、それらもまたＯＳｉ  Ｓｐｅｃｉａｌｔｉｅｓ製である。
【００２５】
所定の基板を研磨するために本発明のＣＭＰ組成物用に選択されるシリコーンフリー及びシリコーン含有非イオン性界面活性剤の相対量は、一部には、研磨される基板の表面特性に基づいて、最適化されることができる。例えば、ｌｏｗ−ｋ誘電体層がカーボンをドープした二酸化ケイ素材料の場合、シリコーン含有の界面活性剤に対するシリコーンフリーの界面活性剤の最適量は、カーボンドーピングのレベルに依存する。代表的なカーボンをドープした二酸化ケイ素（ＣＤＯ）ｌｏｗ−ｋ誘電体材料は、化学式ＳｉwＣxＯyＨzを有し、ｘはおよそ（０．０１〜０．２５）ｙである。ｘがゼロに等しい場合、その材料は、シリコーンフリーの界面活性剤と相互作用がほとんどないドープしていない二酸化ケイ素と同じである。二酸化ケイ素材料が有機基で修飾される場合（すなわちｘ＞０）、基板の表面が次第に疎水性になる。理論に束縛されるものではないが、ドープした二酸化ケイ素材料の疎水性が、その表面上へのシリコーンフリー非イオン性界面活性剤の吸着を促進する、と考えられている。低いレベルのカーボンドーピングでは、シリコーン含有界面活性剤に対するシリコーンフリーの最適比率は、１以下に下方に向かって調整されてもよい。カーボンドーピングのレベルが増加するにしたがって、シリコーン含有界面活性剤に対するシリコーンフリーの最適比率が増加してもよい。
【００２６】
本発明のＣＭＰ組成物は、任意の１以上の酸化剤（例えば金属成分のような半導体表面の成分を酸化するため）を含むことができる。本発明のＣＭＰ組成物及び方法に用いる好適な酸化剤は、制限なく、過酸化水素、過硫酸塩（例えば、モノ過硫酸アンモニウム、ジ過硫酸アンモニウム、モノ過硫酸カリウム、及びジ過硫酸カリウム）、過ヨウ素酸塩（例えば、過ヨウ素酸カリウム）、それらの塩、及び前述のものの２以上の組み合わせを含む。好ましくは、酸化剤は、半導体のＣＭＰ技術でよく知られているように、半導体ウエハに存在する１以上の選択された金属材料または半導体材料を酸化するのに十分な量で組成物中に存在する。
【００２７】
本発明のＣＭＰ組成物はまた、例えば腐食防止剤、分散剤、粘度調整剤、錯化剤、酸化防止剤、殺生物剤などのような、ＣＭＰ組成物に一般に含まれる好適な量の１以上の他の付加材料を任意に含むこともでき、それらの全てがＣＭＰ分野でよく知られている。
【００２８】
好ましい実施態様では、ＣＭＰ組成物は、殺生量の殺生物剤（例えば、Ｒｏｈｍ  ａｎｄ  Ｈａａｓ製のＫＡＴＨＯＮ（商標）殺生物剤のような、例えばイソチアゾリノン組成物）をさらに含むことができる。
【００２９】
水性キャリアは、任意の水性溶媒、例えば、水、水性メタノール、水性エタノール、それらの組み合わせなどであることができる。好ましくは、水性キャリアは脱イオン水である。
【００３０】
本発明のＣＭＰ組成物は、好ましくは５〜１０、さらに好ましくは８〜９．５の範囲のｐＨを有する。ＣＭＰ組成物は、１以上のｐＨ緩衝材料、例えば塩酸、酢酸などのような酸、例えばアンモニア、水酸化ナトリウムなどのような塩基、またはそれらの組み合わせを任意に含むことができる。
【００３１】
本発明のＣＭＰ組成物は、それらの多くが当業者に知られている任意の好適な技術によって調製されることができる。ＣＭＰ組成物は、バッチまたは連続工程で調製されることができる。一般に、ＣＭＰ組成物は、任意の順番でそれらの成分を組み合わせることで調製されることができる。本明細書で用いる「成分」は、個々の内容物（例えば、砥材、界面活性剤など）だけでなく、内容物の任意の組み合わせも含む。例えば、砥材は水中に分散されることができ、そして界面活性剤の成分が加えられることができ、そして上記成分をＣＭＰ組成物に組み込むことができる任意の方法で混合されることができる。概して、酸化剤が利用される場合、組成物がＣＭＰ工程用に準備されるまで酸化剤はＣＭＰ組成物に加えられず、例えば、酸化剤は研磨開始の直前に加えられることができる。ｐＨはいつでも好適な時に調整されることができる。
【００３２】
本発明のＣＭＰ組成物はまた、濃縮物としても提供されることができ、使用する前に適切な量の水性溶媒（例えば水）で希釈されることを意図している。そのような実施態様では、ＣＭＰ組成物の濃縮物は水性溶媒中に分散されまたは溶解された様々な成分を、適切な量の水性溶媒で濃縮物を希釈したときに研磨組成物のそれぞれの成分が使用に適切な範囲内の量でＣＭＰ組成物中に存在することになる量で、含むことができる、
【００３３】
本発明はまた、半導体基板の化学的機械的な研磨の方法も提供する。本研磨方法は、（ｉ）本明細書に記載するように、基板の表面に研磨パッド及び本発明のＣＭＰ組成物を接触させること、並びに（ｉｉ）上記基板の表面に対して上記研磨パッドを、それらの間に上記研磨組成物を伴って相対的に動かすこと、それによって上記基板を研磨するために上記基板表面の少なくとも一部を磨り減らすこと、を含む。
【００３４】
本発明のＣＭＰ方法は、任意の基板を研磨するために使用されることができ、そして、例えばカーボンをドープした二酸化ケイ素のようなｌｏｗ−ｋ誘電体材料を含む基板を研磨するために特に有益である。
【００３５】
本発明のＣＭＰ方法は、化学機械研磨装置と併用して使用されることに特に適している。概して、ＣＭＰ装置は、使用の際に作動しており、軌道運動、直線運動、及び／または円形運動に起因する速度を有する定盤、定盤と接触しそして作動する際には定盤に相対的に動く研磨パッド、及び研磨パッドの表面に対して接触しそして相対的に動くことによって研磨される基板を支持するキャリアを含む。基板を研磨するために基板の少なくとも一部を磨り減らすように、基板を本発明の研磨組成物及び研磨パッドに接触させて配置し、次いで研磨パッドと基板とを互いに相対的に動かすことよって、基板の研磨を行う。
【００３６】
基板は、任意の好適な研磨パッド（例えば研磨表面）を使って本発明のＣＭＰ組成物で平坦化または研磨されることができる。好適な研磨パッドは、例えば、織布及び不織布のパッドを含む。さらに好適な研磨パッドは、多様な密度、硬度、厚み、圧縮性、圧縮に対して回復する能力、及び圧縮弾性率の任意の好適なポリマーを含むことができる。好適なポリマーは、例えば、ポリ塩化ビニル、ポリフッ化ビニル、ナイロン、フルオロカーボン、ポリカーボネート、ポリエステル、ポリアクリレート、ポリエーテル、ポリエチレン、ポリアミド、ポリウレタン、ポリスチレン、ポリプロピレン、それらの共形成生成物、及びそれらの混合物を含む。
【００３７】
望ましくは、ＣＭＰ装置は、当技術分野でその多くが知られている、現場研磨の終点検知システムをさらに含む。加工対象物の表面から反射された光または他の放射を分析することによって、研磨工程を検査及び監視するための技術が、当技術分野で知られている。そのような方法が、例えばＳａｎｄｈｕ他の米国特許第５，１９６，３５３号、Ｌｕｓｔｉｇ他の同第５，４３３，６５１号、Ｔａｎｇの同第５，９４９，９２７号、及びＢｉｒａｎｇ他の同第５，９６４，６４３号に記述されている。望ましくは、研磨されている加工対象物についての研磨工程の進捗の検査または監視が、研磨の終点の決定、すなわち特定の加工対象物についての研磨工程を終わらせるときの決定、を可能とする。
【実施例】
【００３８】
以下の例は、本発明をさらに説明するものであるが、もちろん、多少なりともその範囲を制限するものとして解釈すべきではない。
【００３９】
例１
この例は、卓上研磨機を利用して、カーボンをドープしたシリコーン酸化物の表面を研磨するための、本発明のＣＭＰ組成物と、シリコーン含有界面活性剤を含まない対照の組成物を比較する。
【００４０】
ブランケットウエハ（２００ｍｍのカーボンをドープした二酸化ケイ素）が、本発明の６種のＣＭＰ組成物で研磨された。それぞれの組成物は、１３質量パーセントのコロイドシリカ、５０００ｐｐｍの酢酸ナトリウム、１０００ｐｐｍのベンゾトリアゾール、２００ｐｐｍのＩＣＯＮＯＬ（商標）ＮＰ−４０、１質量パーセントの過酸化水素、及び７５ｐｐｍ（１ｘ）または２００ｐｐｍ（２ｘ）のシリコーン界面活性剤を含んだ。組成物（１−１）は、７５ｐｐｍのＳＩＬＷＥＴ（商標）７００１（そのポリオール側鎖中に４０／６０の比率でエチレンオキシ基とプロピレンオキシ基を有するジメチコーンコポリオール）を含んだ（１ｘ）。組成物（１−２）は、２００ｐｐｍのＳＩＬＷＥＴ（商標）７００１を含んだ（２ｘ）。組成物（２−１）は、７５ｐｐｍのＳＩＬＷＥＴ（商標）７２２０（そのポリオール側鎖中に２０／８０の比率でエチレンオキシ基とプロピレンオキシ基を有するジメチコーンコポリオール）を含んだ（１ｘ）。組成物（２−２）は、２００ｐｐｍのＳＩＬＷＥＴ（商標）７２２０を含んだ（２ｘ）。組成物（３−１）は、７５ｐｐｍのＳＩＬＷＥＴ（商標）７６００（ポリ（エチレンオキシド）側鎖を有するジメチコーンコポリオール）を含んだ（１ｘ）。組成物（３−２）は、２００ｐｐｍのＳＩＬＷＥＴ（商標）７６００を含んだ（２ｘ）。
【００４１】
対照の組成物は、１３質量パーセントのコロイドシリカ、５０００ｐｐｍの酢酸カリウム、１０００ｐｐｍのベンゾトリアゾール、２００ｐｐｍのＩＣＯＮＯＬ（商標）ＮＰ−４０、及び１質量パーセントの過酸化水素を含んだ。
【００４２】
上記ウエハは、１．５ｐｓｉの下向き荷重、１０６ｒｐｍの定盤速度、１２０ｒｐｍのキャリア速度、及び１５０ｍＬ／ｍｉｎのスラリー流速で、ＰＯＬＩＴＥＸ（商標）研磨パッド（Ｒｏｄｅｌ製）を用いて研磨された。それぞれの組成物で得られた、カーボンをドープした酸化物（ＣＤＯ）の除去速度を図１に示す。図１のデータは、本発明のＣＭＰ組成物が、対照の組成物に比べて、望ましいより低いＣＤＯ除去速度を可能にしたことを示す。
【００４３】
例２
この例は、卓上研磨機を利用して、カーボンをドープしたシリコーン酸化物の表面を研磨するための、本発明のＣＭＰ組成物とシリコーン含有界面活性剤を含まない対照の組成物を比較する。
【００４４】
ブランケットウエハ（２００ｍｍのカーボンをドープした二酸化ケイ素、Ａｐｐｌｉｅｄ  Ｍａｔｅｒｉａｌｓ製のＢＬＡＣＫ  ＤＩＡＭＯＮＤ（商標）ｌｏｗ−ｋ誘電体コーティングウエハ；「ＢＤ」）が、本発明のＣＭＰ組成物（１−１）で研磨された。対照の制御組成物は例１と同じものであった。上記ウエハが、４つのヘッドを有するＭｉｒｒａ研磨機で、１．５ｐｓｉの下向き荷重、１０３ｒｐｍの定盤速度、９７ｒｐｍのキャリア速度、及び１５０ｍＬ／ｍｉｎのスラリー流速で、ＰＯＬＩＴＥＸ（商標）研磨パッドを用いて研磨された。３つの異なるウエハのＢＤ除去速度を図２に示す。そのデータは、対照の組成物と比較して本発明の組成物の場合に、ウエハ間及びヘッド間のばらつきの予期せぬ極めて大きな減少を示す。
【００４５】
別の評価で、パターンウエハ（Ｓｅｍａｔｅｃｈ，Ｉｎｃによって準備された、２００ｍｍ、８５４のパターンウエハ）が本発明のＣＭＰ組成物（１−１）で研磨された。例１の対照の組成物に対して比較が行われた。パターンの除去速度の結果を図３に示す。パターンの除去速度は、Ｆ５光学測定システムを用いて、ウエハの中央から端までの９カ所の異なる位置で計ったちょうど０．２５×０．２５マイクロメートルの境界線のフィールドエリア内で、計算された。上記ウエハは、Ｍｉｒｒａ研磨機で、１．５ｐｓｉの下向き荷重、１０３ｒｐｍの定盤速度、９７ｒｐｍのキャリア速度、及び１５０ｍＬ／ｍｉｎのスラリー流速で、ＰＯＬＩＴＥＸ（商標）研磨パッドを用いて研磨された。
【００４６】
図３のデータは、本発明の組成物が、対照の組成物よりも、驚くほどにそして望ましいより低いパターンの除去速度を提供することを示す。
【図１】
0005468903.tif 000002
【図２】
0005468903.tif 000003
【図３】
0005468903.tif 000004